(57)【要約】【課題】重合収縮の抑制および機械的強度の向上の双方をより高いレベルで同時に実現すること。【解決手段】下記一般式（１）で示される歯科用重合性単量体ならびにこれを用いた歯科用組成物、歯科用硬化性組成物および歯科用充填修復キットである。【化１】2015182963.tif 000018〔一般式（１）中、Ｘはｎ価の炭素数２〜１００の炭化水素基であり、ｎは２〜４の範囲から選択される整数であり、Ｒ１は水素またはメチル基である。〕【選択図】なし【特許請求の範囲】
【請求項１】
下記一般式（１）で示されることを特徴とする歯科用重合性単量体。
【化１】
2015182963.tif 000017
〔前記一般式（１）中、Ｘはｎ価の炭素数２〜１００の炭化水素基であり、ｎは２〜４の範囲から選択される整数であり、Ｒ１は水素またはメチル基である。〕
【請求項２】
請求項１に記載の歯科用重合性単量体において、
前記一般式（１）に示されるＸが芳香族基を含むことを特徴とする歯科用重合性単量体。
【請求項３】
請求項１または２に記載の歯科用重合性単量体を含むことを特徴とする歯科用組成物。
【請求項４】
請求項１または２に記載の歯科用重合性単量体と重合開始剤とを含むことを特徴とする歯科用硬化性組成物。
【請求項５】
請求項１または２に記載の歯科用重合性単量体および光重合開始剤を含む充填修復材と、歯科用接着材とを含むことを特徴とする歯科用充填修復キット。
【発明の詳細な説明】
【技術分野】
【０００１】
本発明は、歯科用重合性単量体、歯科用組成物、歯科用硬化性組成物および歯科用充填修復キットに関するものである。
【背景技術】
【０００２】
歯科用材料として用いられている（メタ）アクリレート系の重合性単量体としては、たとえば、Ｂｉｓ−ＧＭＡ（２，２−ビス（４−（２−ヒドロキシ−３−メタクリロイルオキシプロポキシ）フェニル）プロパン）、３Ｇ（トリエチレングリコールジメタクリレート、「ＴＥＧＤＭＡ」と称される場合もある）、ＵＤＭＡ（１，６−ビス（メタクリルエチルオキシカルボニルアミノ）２，２，４−トリメチルヘキサン）などが一般的に広く利用されている（たとえば特許文献１等）。
【０００３】
これらのモノマーの中でも、ＵＤＭＡ等のウレタン（メタ）アクリレートモノマーは、コーティング材料、ＵＶ硬化塗料及び熱硬化塗料、成形材料、接着剤、インキ、レジスト、光学材料、光造形材料、印刷版材料、歯科材料、ポリマー電池材料、及びポリマーの原料などの広範な分野で使用されている（たとえば特許文献２等）。そして、典型的な２官能型のウレタン（メタ）アクリレートモノマーの合成は、（１）分子の両末端に１つのヒドロキシル基と１つの（メタ）アクリレート基とを各々有する化合物２モルに対して、分子の両末端に２つのイソシアネート基を有する化合物１モルとを反応させるか、あるいは、分子の両末端に１つのイソシアネート基と１つの（メタ）アクリレート基とを各々有する化合物２モルに対して、分子の両末端に２つのヒドロキシル基を有する化合物１モルを反応させることにより行われる（たとえば特許文献２〜４等）。
【先行技術文献】
【特許文献】
【０００４】
【特許文献１】特表２００２−５１８４１９号公報
【特許文献２】特開２００７−１９７５６４号公報
【特許文献３】特開平１１−３１５０５９号公報
【特許文献４】国際公開第ＷＯ２０１０／０４８０６７号パンフレット
【発明の概要】
【発明が解決しようとする課題】
【０００５】
一方、一般的に（メタ）アクリレート系重合性単量体を重合させて硬化物を得る場合、重合に伴う体積の収縮（重合収縮）が発生する。このため、（メタ）アクリレート系重合性単量体の使用用途によっては、重合収縮が問題となる場合がある。たとえば、接着材と充填修復材とから成る歯牙の充填修復システムにおいて、充填修復材であるコンポジットレジンの主成分として（メタ）アクリレート系重合性単量体を使用した場合において、重合収縮が問題となることが多い。重合収縮が生じた場合、歯牙の窩洞内壁に塗布されたボンディング材と、窩洞内に充填されたコンポジットレジンの硬化物との間で剥離が生じ易いためである。
【０００６】
このような重合収縮を抑制する一般的な方法としては、重合性単量体の分子量を大きくする方法と、重合時に生じる収縮応力を低減できるように重合性単量体の分子構造を改良する方法とがある。しかし、重合性単量体の分子量を大きくする方法では、分子量の増大に伴い重合収縮を低減できるが、同時に架橋密度も低下する。このため、結果的には硬化物の機械的強度も低下する。また、重合時に生じる収縮応力を低減できるように重合性単量体の分子構造を改良する方法においても、結局は、架橋密度を低下させる方向で分子構造を改良することになる。このため、この場合も硬化物の機械的強度が低下する。すなわち、従来の（メタ）アクリレート系重合性単量体では、重合収縮の抑制と、硬化物の硬度の向上とはトレードオフの関係にあり、重合収縮をより抑制すると同時に硬化物の機械的強度をより向上させることは困難である。
【０００７】
しかしながら、歯科材料として用いられる（メタ）アクリレート系重合性単量体の硬化物には、歯の噛みあわせに際して強い力が加わるため、高い機械的強度も要求される。
【０００８】
本発明は上記事情に鑑みてなされたものであり、従来の歯科用重合性単量体と比べて、重合収縮の抑制および機械的強度の向上の双方をより高いレベルで同時に実現できる歯科用重合性単量体、歯科用組成物、歯科用硬化性組成物および歯科用充填修復キットを提供することを課題とする。
【課題を解決するための手段】
【０００９】
上記課題は以下の本発明により達成される。すなわち、
本発明の歯科用重合性単量体は、下記一般式（１）で示されることを特徴とする。
【００１０】
【化１】
2015182963.tif 000002
【００１１】
〔前記一般式（１）中、Ｘはｎ価の炭素数２〜１００の炭化水素基であり、ｎは２〜４の範囲から選択される整数であり、Ｒ１は水素またはメチル基である。〕
【００１２】
本発明の歯科用重合性単量体の一実施形態は、一般式（１）に示されるＸが芳香族基を含むことが好ましい。
【００１３】
本発明の歯科用組成物は、本発明の歯科用重合性単量体を含むことを特徴とする。
【００１４】
本発明の歯科用硬化性組成物は、本発明の歯科用重合性単量体と重合開始剤とを含むことを特徴とする。
【００１５】
本発明の歯科用充填修復キットは、本発明の歯科用重合性単量体および光重合開始剤を含む充填修復材と、歯科用接着材とを含むことを特徴とする。
【発明の効果】
【００１６】
本発明によれば、従来の歯科用重合性単量体と比べて、重合収縮の抑制および機械的強度の向上の双方をより高いレベルで同時に実現できる歯科用重合性単量体、歯科用組成物、歯科用硬化性組成物および歯科用充填修復キットを提供することができる。
【発明を実施するための形態】
【００１７】
本実施形態の歯科用重合性単量体は、下記一般式（１）で示されることを特徴とする。
【００１８】
【化２】
2015182963.tif 000003
【００１９】
一般式（１）中、Ｘはｎ価の炭素数２〜１００の炭化水素基であり、ｎは２〜４の範囲から選択される整数であり、Ｒ１は水素またはメチル基である。
【００２０】
本実施形態の歯科用重合性単量体では、炭化水素基Ｘに結合する反応性官能基（一般式（１）中のＸの左側に示される基）には、その末端に位置する反応性の（メタ）アクリル基が含まれるため、この基が反応して重合することで硬化物を得ることができる。また、反応性官能基の炭化水素基Ｘ側に位置するウレタン結合を構成する水素原子は、他の重合性単量体と水素結合を形成するため、歯科用途に適した硬化物の強度を維持・確保しやすい。一方、重合に際しては、重合性単量体分子同士の結合により分子間の距離が縮まるため、通常であれば重合時に硬化物の体積収縮（重合収縮）が生じる。
【００２１】
しかしながら、反応性官能基の中央部分（一般式（１）中の（メタ）アクリル基部分とウレタン結合部分との間の部分）にはエチレングリコール鎖構造が存在する。このエチレングリコール鎖構造は、変形容易で柔軟性に富む。このため、ウレタン結合と（メタ）アクリル基との間に存在するエチレングリコール鎖構造は、重合に伴い発生する収縮応力を緩和する上に、ウレタン結合を構成する水素結合に起因する重合体（硬化物）中の分子鎖の柔軟性の低下を相殺することもできるため、結果的に重合収縮を抑制できかつ硬化物の曲げ強度を向上させることもできる。したがって、本実施形態の歯科用重合性単量体では、従来の歯科用重合性単量体と比べて、重合収縮の抑制および機械的強度の向上の双方をより高いレベルで同時に実現することができる。
【００２２】
なお、一般式（１）中に示す炭化水素基Ｘは、（１）脂肪族炭化水素基、あるいは、（２）芳香族炭化水素基のいずれでもよい。脂肪族炭化水素基および芳香族炭化水素基は、１つ以上の置換基を有していてもよいが、置換基の有無に係らず、基全体としてその炭素数は２〜１００の範囲内である。
【００２３】
（１）炭化水素基Ｘが、脂肪族炭化水素基である場合は、主鎖を構成する炭素原子の一部が、酸素、窒素、硫黄等のヘテロ原子で置換されていてもよい。また、脂肪族炭化水素基は、主鎖部分のみから構成される直鎖型でもよく、主鎖の炭素原子（あるいは当該炭素原子と置換したヘテロ原子）に置換基が結合した分岐型でもよい。また、主鎖中には、シクロヘキサンなどの脂環式炭化水素が含まれていてもよい。また、主鎖の炭素数（但し、当該炭素数とは、主鎖を構成する炭素原子の一部がヘテロ原子に置換されている場合は、主鎖を構成するヘテロ原子の数および炭素原子の数の総和を意味する）は２〜１００の範囲内であり、４〜５０の範囲内が好ましく、６〜３０の範囲内がより好ましい。
【００２４】
主鎖は、アルキレン基のみから構成されていてもよいが、−ＯＣＨ２ＣＨ２−、−ＯＣＨ２ＣＨ２ＣＨ２−あるいは−ＯＣＨ２ＣＨ２ＣＨ２ＣＨ２−等のアルキレングリコール鎖からなる繰り返し単位構造を１つ以上含むものであることが好ましい。また、主鎖に含まれるアルキレングリコール鎖からなる繰り返し単位構造の上限は、たとえば、炭素数２〜３のアルキレングリコール鎖であれば、３０以下であることが好ましく、炭素数４のアルキレングリコール鎖であれば、２０以下であることが好ましい。
【００２５】
脂肪族炭化水素基の置換基Ｒ２としては、炭素数１〜９９の炭化水素基（但し、ベンゼン環および／または複素環を含むものを除く）であればよいが、この炭化水素基の炭素数は１〜８の範囲内が好ましく、１〜４の範囲内がより好ましい。置換基Ｒ２の具体例としては、炭素数１〜８の直鎖状または分岐状のアルキル基等が挙げられる。
【００２６】
脂肪族炭化水素基の具体例としては、下記構造式Ｘ１〜Ｘ４を挙げることができる。ここで、構造式Ｘ１〜Ｘ４中、ａは２〜５０の範囲から選択される整数を意味し、ｂは０〜３０の範囲から選択される整数を意味し、ｃは０〜２０の範囲から選択される整数を意味し、ｄは０〜１５の範囲から選択される整数を意味する。また、下記構造式Ｘ１〜Ｘ４は、炭化水素基Ｘの価数が２価である場合について示す具体例であり、構造式Ｘ１〜Ｘ４中、＊印で示す２つの結合手（１番目の結合手および２番目の結合手）は、一般式（１）中に示す炭化水素基Ｘと結合している基の酸素原子と結合するものである。
【００２７】
【化３】
2015182963.tif 000004
【００２８】
なお、炭化水素基Ｘの価数が３価または４価である場合、３番目の結合手および４番目の結合手は、たとえば、構造式Ｘ１〜Ｘ４中において１番目の結合手を持つ炭素原子および／または２番目の結合手を持つ炭素原子に設けることができる。しかし、この場合、１つの炭素原子が、反応性官能基と結合するための結合手を２つ以上持つことになるため、特に酸性条件下では分子が不安定となり易い。したがって、構造式Ｘ１〜Ｘ４中において、１番目の結合手を持つ炭素原子および２番目の結合手を持つ炭素原子（構造式Ｘ１〜Ｘ４中、＊印が付された炭素原子）の各々に対して、２価の分岐鎖Ｂを２つ接続して分岐させるか、あるいは、１番目の結合手を持つ炭素原子および２番目の結合手を持つ炭素原子のいずれかに対して、２価の分岐鎖Ｂを３つ接続して分岐させることが好ましい。この場合、２価の分岐鎖Ｂの一端が上記炭素原子に結合し、他端が反応性官能基と結合する結合手として利用される。なお、２価の分岐鎖Ｂとしては、主鎖の炭素数が１〜３の炭化水素基（たとえば、メチレン基などのアルキレン基）などが挙げられる。
【００２９】
（２）炭化水素基Ｘが芳香族炭化水素基である場合、この芳香族炭化水素基を構成する芳香族基としては、ｉ）ベンゼン環を１つのみ含む芳香族基、ｉｉ）ベンゼン環を２つ以上含みかついずれのベンゼン環も縮合している完全縮合型芳香族基（たとえば、２価のナフタレン基、２価のアントラセン基など）、ｉｉｉ）ベンゼン環を２つ以上含み、かつ、いずれのベンゼン環も、一のベンゼン環を構成するいずれかの炭素原子と他のベンゼン環を構成するいずれかの炭素原子とがσ結合により結合している非縮合型芳香族基（たとえば、２価のビフェニル基、２価のテルフェニル基など）、ｉｖ）上記ｉｉ）に示す分子構造とｉｉｉ）に示す分子構造とが複合した分子構造を有する部分縮合型芳香族基（たとえば、２価のビナフタレン基など）、ｖ）上記ｉ）〜ｉｖ）のいずれかの芳香族基において、芳香族基を構成するベンゼン環の一部または全てを複素環（たとえば、ピリジン、フラン等）に置き換えた複素環含有芳香族基を挙げることができる。
【００３０】
芳香族炭化水素基を構成する芳香族基の代表的な具体例としては、２価のベンゼン基（フェニレン基）、２価のビフェニル基、２価のナフタレン基などが挙げられ、これらの芳香族基の２つの結合手は、オルト位、メタ位あるいはパラ位のいずれであってもよい。
【００３１】
芳香族炭化水素基は、芳香族基のみから構成されていてもよいが、２つ以上の芳香族基と、１つ以上の連結基とから構成されるものでもよい。ここで、連結基とは、一の芳香族基と他の芳香族基との間を接続する基、および／または、芳香族基と、炭化水素基Ｘに直接結合する酸素原子（一般式（１）中に示す炭化水素基Ｘの左隣に位置する酸素原子）との間を接続する基を意味し、いずれの場合においてもベンゼン環および／または複素環を含むものは除かれる。
【００３２】
連結基は、主鎖の炭素数（但し、当該炭素数とは、主鎖を構成する炭素原子の一部または全部がヘテロ原子に置換されている場合は、主鎖を構成するヘテロ原子の数および炭素原子の数の総和を意味する）が１〜４０の範囲内である基であり、置換基を有していてもよい。また、主鎖の炭素原子を置換するヘテロ原子としては酸素、窒素、硫黄等が挙げられる。ここで、一の芳香族基と他の芳香族基との間を接続する連結基Ｌ１の価数は２価、３価または４価から選択される。また、芳香族基と炭化水素基Ｘに直接結合する酸素原子との間を接続する連結基Ｌ２は２価、３価または４価から選択される。ここで、連結基Ｌ１の価数および連結基Ｌ２の価数は、一般式（１）に示すｎが２〜４の範囲内となる範囲で適宜選択できる。たとえば、芳香族炭化水素基が、連結基Ｌ１および連結基Ｌ２を含む場合、連結基Ｌ１が２価であれば、芳香族炭化水素基の両末端に位置する２つの連結基Ｌ２の価数の組み合わせは、ｎ＝２であれば（２価，２価）、ｎ＝３であれば（３価、２価）、ｎ＝４であれば（３価、３価）あるいは（４価、２価）から選択でき、連結基Ｌ１が３価であれば、芳香族炭化水素基の３つの末端に各々位置する３つの連結基Ｌ２の価数の組み合わせは、ｎ＝３であれば（２価、２価、２価）、ｎ＝４であれば（３価、２価、２価）である。
【００３３】
一の芳香族基と他の芳香族基との間を接続する連結基Ｌ１の具体例としては、−Ｏ−、−ＣＲ３Ｒ４−、−ＣＨ＜などが挙げられる。ここで、Ｒ３、Ｒ４は水素またはメチル基であり、Ｒ３、Ｒ４は同一であっても異なっていてもよい。
【００３４】
また、芳香族基と炭化水素基Ｘに直接結合する酸素原子との間を接続する連結基Ｌ２の具体例としては、連結基Ｌ２の価数が２価である場合には、＊ＡＲ−ＣＨＲ5−＊Ｏ、＊ＡＲ−｛Ｏ（ＣＨ２）ｍ｝p−＊Ｏ、＊ＡＲ−ＣＨＲ5−｛Ｏ（ＣＨ２）ｍ｝p−＊Ｏ、＊ＡＲ−Ｃ（＝Ｏ）−｛Ｏ（ＣＨ２）ｍ｝p−＊Ｏなどが挙げられる。ここで、ｍは２〜４の範囲から選択される整数であり、ｐは１〜１０の範囲から選択される整数であり、Ｒ5は水素または炭素数１〜６のアルキル基である。また、＊ＡＲで示す結合手は、芳香族炭化水素基を構成する芳香族基と直接結合する結合手を意味し、＊Ｏで示す結合手は、一般式（１）中に示す炭化水素基Ｘに直接結合する酸素原子に対して直接結合する結合手を意味する。
【００３５】
また、連結基Ｌ２の価数が３価である場合の具体例としては、下記構造式Ｌ２−３１〜Ｌ２−３５が挙げられ、連結基Ｌ２の価数が４価である場合の具体例としては下記構造式Ｌ２−４１〜Ｌ２−４４が挙げられる。ここで、これら構造式中、ｑは１〜９の範囲から選択される整数であり、Ｒ6は炭素数１〜６のアルキル基であり、Ｒ７、Ｒ8、Ｒ9、Ｒ10、Ｒ11、Ｒ11、Ｒ12は、水素または炭素数１〜６のアルキル基である。また、ｍ、Ｒ5は前述したものと同様である。
【００３６】
【化４】
2015182963.tif 000005
【００３７】
【化５】
2015182963.tif 000006
【００３８】
芳香族炭化水素基の具体例としては、下記構造式Ｘ５〜Ｘ２１を挙げることができる。ここで、構造式Ｘ５〜Ｘ２１中、ｅは１〜１０の範囲から選択される整数を意味する。また、下記構造式Ｘ５〜Ｘ２１は、炭化水素基Ｘの価数が２価である場合について示す具体例であり、構造式Ｘ５〜Ｘ２１中、＊印で示す２つの結合手（１番目の結合手および２番目の結合手）は、一般式（１）中に示す炭化水素基Ｘと直接結合している酸素原子と結合するものである。
【００３９】
【化６】
2015182963.tif 000007
【００４０】
【化７】
2015182963.tif 000008
【００４１】
【化８】
2015182963.tif 000009
【００４２】
なお、炭化水素基Ｘの価数が３価または４価である場合、構造式Ｘ５〜Ｘ９については、たとえば、構造式Ｘ５〜Ｘ９中に示すベンゼン環の炭素原子から伸びる２本の結合手の各々を、２つの２価の分岐鎖Ｂが接続されかつベンゼン環の炭素原子に結合した３級の炭素原子に置き換えるか、あるいは、構造式Ｘ５〜Ｘ９中に示すいずれか１本の結合手を、３つの２価の分岐鎖Ｂが接続されかつベンゼン環の炭素原子に結合した４級の炭素原子に置き換えることができる。あるいは、構造式Ｘ５〜Ｘ９中において、ベンゼン環を構成する炭素原子のうち、未だ結合手が設けられていない炭素原子に対して、新たな結合手を設けることもできる。また、構造式Ｘ１０〜Ｘ２１については、構造式Ｘ１〜Ｘ４と同様にして、１番目の結合手を持つ炭素原子および２番目の結合手を持つ炭素原子の各々に対して、２価の分岐鎖Ｂを２つ接続して分岐させるか、あるいは、１番目の結合手を持つ炭素原子および２番目の結合手を持つ炭素原子のいずれかに対して、２価の分岐鎖Ｂを３つ接続して分岐させることが好ましい。
【００４３】
なお、連結基Ｌ２としては、下記（ａ）および（ｂ）を満たすものを用いることができるが、下記（ａ）および（ｂ）を満たすものを除いたものから選択することもできる。
（ａ）連結基Ｌ２が炭化水素基Ｘ（芳香族炭化水素基）を構成するベンゼン環に結合している。
（ｂ）連結基Ｌ２を構成するベンジル位の炭素原子に、少なくとも１つの水素原子と少なくとも１つのエーテル結合を形成している酸素原子（当該酸素原子は、連結基Ｌ２を構成する酸素原子、または、一般式（１）中に示す炭化水素基Ｘに直接結合する酸素原子のいずれかを意味する）とが結合している。
【００４４】
ここで、上記（ａ）および（ｂ）を満たす連結基Ｌ２の具体例としては、＊ＡＲで示される結合手がベンゼン環と結合している場合において、＊ＡＲ−ＣＨＲ5−＊Ｏ、＊ＡＲ−ＣＨＲ5−｛Ｏ（ＣＨ２）ｍ｝p−＊Ｏ、構造式Ｌ２−３４、構造式Ｌ２−４３などが挙げられる。
【００４５】
なお、上記（ａ）および（ｂ）を満たす連結基Ｌ２を含む芳香族炭化水素基（炭化水素基Ｘ）の具体例としては、構造式Ｘ１４〜Ｘ１９が該当する。また、炭化水素基Ｘとしては、構造式Ｘ１〜Ｘ４に例示されるような脂肪族炭化水素基、構造式Ｘ７〜Ｘ９に例示されるような芳香族基のみを含む芳香族炭化水素基、構造式Ｘ５〜Ｘ６に例示されるような芳香族基および連結基Ｌ１のみを含む芳香族炭化水素基、構造式Ｘ１３、Ｘ２１に例示されるような芳香族基および連結基Ｌ２のみを含む芳香族炭化水素基（連結基Ｌ２が上記（ａ）および（ｂ）を満たす場合を除く）、ならびに、構造式Ｘ１０〜Ｘ１２、Ｘ２０に例示されるような芳香族基、連結基Ｌ１および連結基Ｌ２を含む芳香族炭化水素基（連結基Ｌ２が上記（ａ）および（ｂ）を満たす場合を除く）から選択してもよい。
【００４６】
なお、炭化水素基Ｘとしては、芳香族基を含む芳香族炭化水素基であることが好ましい。この場合、炭化水素基の剛直性が向上するため、結果的に、本実施形態の重合性単量体を用いた硬化物の硬度をより向上させることが容易になる。
【００４７】
なお、本実施形態の歯科用重合性単量体は、本実施形態の重合性単量体を含む歯科用組成物として利用することができる。しかしながら、歯科分野における様々な用途において利用する観点からは、本実施形態の重合性単量体とその他の材料とを主成分として含む歯科用組成物として用いることが好適である。この場合、この歯科用組成物に対してさらに重合開始剤を添加することで、歯科用硬化性組成物を調合してもよい。なお、本実施形態の重合性単量体を含む組成物が重合開始剤を含まない歯科用組成物である場合、この歯科用組成物(Ａ剤)の使用に際しては、重合開始剤を含むその他の歯科用組成物（Ｂ剤）と組み合わせて使用することもできる。また、本実施形態の歯科用硬化性組成物（Ｃ剤）は、このＣ剤単体で利用することもできるが、Ｃ剤とその他の歯科用組成物（Ｄ剤）とを組み合わせて利用することができる。なお、Ｂ剤は２種類以上からなるものであってもよく、Ｄ剤も同様に２種類以上からなるものであってもよい。
【００４８】
本実施形態の重合性単量体と共に用いられるその他の材料としては、特に限定されず、本実施形態の歯科用重合性単量体を含む歯科用組成物あるいは歯科用硬化性組成物の用途に応じて適宜選択することができる。その他の材料の具体例としては、たとえば、本実施形態の歯科用重合性単量体以外のその他の歯科用重合性単量体、樹脂、フィラー、有機−無機複合材料、上述した重合開始剤以外の各種の添加剤、溶媒等を挙げることができ、これら材料を２種類以上組み合わせて用いることもできる。
【００４９】
しかしながら、本実施形態の歯科用重合性単量体と組み合わせて用いるその他の材料としては、特に、その他の歯科用重合性単量体が好ましい。ここで、その他の歯科用重合性単量体としては、公知の歯科用重合性単量体を制限なく用いることができ、たとえば、２，２’−ビス［４−（２−ヒドロキシ−３−メタクリルオキシプロポキシ）フェニル］プロパン（Ｂｉｓ−ＧＭＡ）、トリエチレングリコールジメタクリレート（３Ｇ）、２−ヒドロキシエチルメタクリレート（ＨＥＭＡ）、ポリエチレングリコール（平均重合度１４）ジメタクリレート（１４Ｇ）、１，６−ビス（メタクリルエチルオキシカルボニルアミノ）２，２，４−トリメチルヘキサン（ＵＤＭＡ）、２−メタクリロイルオキシエチルジハイドロジェンフォスフェート、ビス（２−メタクリロイルオキシエチル）ハイドロジェンフォスフェート、１０−メタクリルオキシデシルジハイドロジェンフォスフェート（ＭＤＰ）などの歯科用重合性単量体を用いることができる。
【００５０】
本実施形態の重合性単量体を用いた硬化性組成物に用いる重合開始剤としては公知の歯科用途で利用されている重合開始剤を用いることができ、ラジカル型、カチオン型あるいはアニオン型の光重合開始剤や、アゾ系あるいは過酸化物系の熱重合開始剤など、各種の重合開始剤を適宜利用することができる。たとえば、光照射によって重合・硬化させる場合は、たとえば、カンファーキノンやｐ−Ｎ，Ｎ−ジメチルアミノ安息香酸エチルなどの光重合開始剤を用いることができる。また、これらの重合開始剤は２種類以上を組み合わせて用いることもできる。さらに、重合開始剤と共に、重合禁止剤や増感剤等のその他の添加物を併用することもできる。
【００５１】
また、本実施形態の歯科用重合性単量体を用いた歯科用組成物あるいは歯科用硬化性組成物には、フィラーを添加することも好適である。フィラーを用いることで、重合収縮の抑制効果をより大きくすることができる。また、フィラーを用いることにより、硬化前の歯科用組成物あるいは歯科用硬化性組成物の操作性を改良したり、あるいは、硬化後の機械的物性の向上を図ることができる。フィラーとしては、たとえば、非晶質シリカ、シリカ−チタニア、シリカ−ジルコニア、シリカ−チタニア−酸化バリウム、石英、アルミナ等の無機酸化物の粒子からなる無機フィラーを用いることができ、また、有機フィラーや、有機無機複合フィラーを用いることもできる。また、フィラーの粒径、形状は特に限定されないが、たとえば、球形状または不定形状で、平均粒子径０．０１μｍ〜１００μｍ程度の粒子を目的に応じて適宜使用することができる。また、これらのフィラーは、本実施形態の歯科用重合性単量体および必要に応じて併用されるその他の歯科用重合性単量体等のその他の材料とのなじみをよくし、機械的強度や耐水性を向上させる観点から、シランカップリング剤に代表される表面処理剤で処理されていてもよい。
【００５２】
なお、本実施形態の歯科用重合性単量体は、上述したように歯科分野であれば如何なる用途でも利用することが可能であるが、重合収縮の低さおよび高い機械的強度の双方が要求される用途に用いることが特に好ましい。このような観点からは、本実施形態の歯科用重合性単量体は、歯牙の窩洞に充填して使用される歯科用充填修復キットの充填修復材に用いられることが好ましい。この理由は、充填修復材には、（ａ）歯牙の窩洞内で硬化した充填修復材（硬化物）が、窩洞から脱落するのを抑制するために、重合収縮に起因した窩洞内壁と硬化物との剥離を抑制すること、すなわち優れた窩洞適合性が求められ、かつ、（ｂ）窩洞内に配置された硬化物には、咀嚼時に加わる断続的な強い押圧力に対して破損し難いことも求められるためである。
【００５３】
また、現在、広く利用されている歯科用充填修復キットは、充填修復材（コンポジットレジン）と、歯科用接着材（以下、単に「接着材」と略す場合がある）とを含む光硬化性歯科用充填修復キットである。そして、歯牙の治療に際しては、まず、接着材を窩洞の内壁に付与する第一ステップと、内壁に接着材が付与された窩洞内に充填修復材を充填する第二ステップとを含む。そして、第一ステップ終了後かつ第二ステップ開始前に接着材の硬化を目的とした光照射が必要に応じて実施され、第二ステップを終えた後に硬化を目的とした光照射が必ず実施される。なお、第二ステップ後の光照射は、第一ステップ終了後かつ第二ステップ開始前の光照射を省略する場合は、接着材および充填修復材の双方の硬化を目的として実施され、第一ステップ終了後かつ第二ステップ開始前の光照射を省略しない場合は、充填修復材の硬化を目的として実施される。また、接着材を塗布する前にプライマーで歯面を処理したり、リン酸等で予め脱灰処理しても良い。
【００５４】
このような歯科治療プロセスにおいては、充填修復材は、接着材と親和性が高いことが好ましい。ここで、歯質に対する浸透性の高さ、脱灰作用、充填修復材と歯牙との接着力の確保などを確保する観点から、接着材としては、酸性物質と水とを含む親水性材料が用いられる。したがって、充填修復材と歯牙との接着力を更に向上させる観点からは、充填修復材に用いられる歯科用重合性単量体も高い親水性を有していることが好ましい。
【００５５】
これに対して、本実施形態の歯科用重合性単量体は、炭化水素基Ｘに結合する反応性官能基（一般式（１）中のＸの左側に示される基）に、親水性の高いエチレングリコール鎖構造が含まれる。したがって、本実施形態の歯科用重合性単量体を用いた充填修復材は、接着材との親和性も高いため、窩洞適合性を更に向上させることができる。また、本実施形態の歯科用重合性単量体は、上述したように親水性の高いエチレングリコール鎖構造を含むため、接着材に添加して用いることも好適である。歯質に対して直接付与される接着材には高い親水性が求められる上に、窩洞内壁と充填修復材の硬化物との間に位置する接着材層の重合収縮も抑制できるためである。
【００５６】
なお、本実施形態の歯科用重合性単量体を用いた歯科用充填修復キットが、上述した充填修復材と、接着材とからなる２液型の光硬化性歯科用充填修復キットである場合、通常、充填修復材および接着材は、以下の組成物が用いられる。
【００５７】
すなわち、充填修復材は、本実施形態の歯科用重合性単量体と光重合開始剤とを少なくとも含み、通常はフィラーがさらに含まれることが好ましい。また、これら材料に加えて、必要に応じてその他の歯科用重合性単量体や、その他各種の添加成分がさらに含まれていてもよい。なお、充填修復材が、本実施形態の歯科用重合性単量体とその他の歯科用重合性単量体とを含む場合、全歯科用重合性単量体に対する本実施形態の歯科用重合性単量体の配合割合は５０質量％以上が好ましく、６０質量％以上がより好ましく、７０質量％以上がさらに好ましい。配合割合を５０質量％以上とすることにより、充填修復材を硬化させた硬化物の曲げ強度をより高くできると共に、高い窩洞適合性を確保することもより容易になる。なお、フィラーおよび光重合開始剤としては既述したような公知の材料から適宜選択して用いることができる。また、その他の歯科用重合性単量体としてもトリエチレングリコールジメタクリレート（３Ｇ）など、既述したような公知のその他の歯科用重合性単量体を適宜選択して用いることができる。
【００５８】
接着材は、酸性物質と水とを少なくとも含み、必要に応じてその他各種の添加成分がさらに含まれていてもよい。なお、酸性物質としては、１０−メタクリルオキシデシルジハイドロジェンフォスフェート（ＭＤＰ）などの酸性基含有重合性単量体や、リン酸、ビニルスルホン酸などの低分子の有機酸、塩酸などの無機酸等を適宜選択することができる。また、その他の添加成分としてイソプロピルアルコール（ＩＰＡ）などの親水性有機溶媒や、光重合開始剤などが含まれていてもよい。
【実施例】
【００５９】
以下に本発明を具体的に説明するために、実施例および比較例を挙げて説明するが、本発明は以下に示す実施例のみに限定されるものではない。以下に、各実施例および比較例のサンプルの作製に用いた物質の略称・略号およびその構造式または物質名と、各種サンプルの調整方法と、各種の評価方法とについて説明する。
【００６０】
（１）略称・略号およびその構造式または物質名
［一般式（１）に示す重合性単量体］
【００６１】
【化９】
2015182963.tif 000010
【００６２】
【化１０】
2015182963.tif 000011
【００６３】
［その他の重合性単量体］
【００６４】
【化１１】
2015182963.tif 000012
【００６５】
【化１２】
2015182963.tif 000013
【００６６】
【化１３】
2015182963.tif 000014
【００６７】
【化１４】
2015182963.tif 000015
【００６８】
ここで、Ｄ−２．６Ｅの構造式中の単位構造の繰り返し数ｉ＋ｊは平均値を意味し、個々の分子においてはｉ、ｊおよびその和の値は０以上の整数値を取り得るものである。
【００６９】
３Ｇ：トリエチレングリコールジメタクリレート
【００７０】
［水溶性重合性単量体］
ＨＥＭＡ：２−ヒドロキシエチルメタクリレート
１４Ｇ：ポリエチレングリコール（平均重合度１４）ジメタクリレート
【００７１】
［光重合開始剤］
ＣＱ：カンファーキノン
ＤＭＢＥ：ｐ−Ｎ，Ｎ−ジメチルアミノ安息香酸エチル
【００７２】
［重合禁止剤］
ＢＨＴ：２，６−ジ−ｔ−ブチル−ｐ−クレゾール
ＨＱＭＥ：ハイドロキノンモノメチルエーテル
【００７３】
［無機フィラー］  
Ｆ１：球状シリカ‐ジルコニア（平均粒径０．４μｍ）をγ−メタクリロイルオキシプロピルトリメトキシシランにより疎水化処理したものと、球状シリカ‐ジルコニア（平均粒径０．０７μｍ）γ−メタクリロイルオキシプロピルトリメトキシシランにより疎水化処理したものとを質量比７０：３０にて混合した混合物。  
【００７４】
（２）マトリックスモノマーの調製
主モノマー成分と希釈モノマー成分とを合わせて２０ｇとなるように、各成分を所定量測りとり、暗所にて均一になるまで攪拌し、マトリックスモノマーを得た。
【００７５】
（３）ペーストサンプルの調製
マトリックスモノマーを１００質量部（３．３ｇ）、無機フィラーＦ１を２０３質量部（６．７ｇ）、ＣＱ（カンファーキノン）０．３質量部、ＤＭＢＥ（ｐ−Ｎ，Ｎ−ジメチルアミノ安息香酸エチル）０．７質量部、ＢＨＴ（２，６−ジ−ｔ−ブチル−ｐ−クレゾール）０．１質量部およびＨＱＭＥ（ハイドロキノンモノメチルエーテル）０．０２質量部を測り取り、メノウ乳鉢で混合して混合物を得た。次に、この混合物を真空下、脱泡して気泡を取り除くことでペーストサンプルを得た。
【００７６】
（４）窩洞適合性評価試験
牛を屠殺し、屠殺後２４時間以内に牛前歯を抜去した。抜去した牛前歯を、注水下、ダイヤモンドバーを用い、唇面に直径約４ｍｍ、深さ約２ｍｍの窩洞を形成した。次に、窩洞に圧縮空気を約１０秒間吹き付けて乾燥させ、接着材（ボンドフォース、トクヤマデンタル社製）を塗布し、２０秒間放置後、圧縮空気を約１０秒間吹き付けて乾燥し、可視光線照射器（トクソーパワーライト、株式会社トクヤマ製）により可視光を１０秒間照射した。更にその上に調製したペーストサンプル（コンポジットレジン）を充填し、可視光線照射器により可視光を３０秒間照射してペーストサンプル（コンポジットレジン）を硬化させた。そして、これらの処理によって接着試験片を得た。
【００７７】
次に、この接着試験片を３７℃の水中に２４時間浸漬した後、ダイヤモンドカッターをもちいて、上記窩洞の中央部分を窩洞の底面にたいして垂直に切断し、切断面を＃１５００のエメリーペーパーおよび＃３０００のエメリーペーパーで次いで研磨した。続いて、レーザー顕微鏡（ＶＫ−９７００、キーエンス社製）により研磨面を観察し、ペーストサンプル（コンポジットレジン）の硬化物と窩洞内壁との接着界面の剥離の有無を確認した。この際、硬化物と窩洞内壁との接着界面の全長に対して、剥離が生じている部分の長さの割合（剥離率％）を、窩洞適合性として評価した。
【００７８】
（５）曲げ強さの測定
ＪＩＳ  Ｔ  ６５１４によって規定される、クラス２の歯科充填用コンポジットレジンに対する曲げ強さ測定法に従い測定した。尚、測定には万能試験機（オートグラフ、株式会社島津製作所製）を用いた。
【００７９】
（６）主モノマーの合成
マトリックスモノマーサンプルの調整に際して用いた主モノマーのうち、一般的な歯科用重合性単量体であるＵＤＭＡ、Ｄｉｓ−ＧＭＡ、Ｄ−２．６Ｅ、１４Ｇを除く歯科用重合性単量体については、以下の手順で合成した。
【００８０】
＜ＥＧＩ−１の合成＞
２０ｍｌのジメチルホルムアミドに、１１．８ｇ（０．１ｍｏｌ）の１，６−ヘキサンジオールおよび０．３２ｇ（０．５ｍｍｏｌ）のジブチルチンジラウレートを溶解させた溶液Ａに、４１．０ｇ（０．２１ｍｏｌ）の２−（２−メタクリロイルオキシエチルオキシ）エチルイソシアナートを加えることで溶液Ｂを得た。続いて、この溶液Ｂを室温にて３時間攪拌した。攪拌し終えた溶液Ｂに対して５０ｍｌの塩化メチレンを加えて、分液ロートを用いて蒸留水で３回洗浄し、回収した塩化メチレン層を硫酸マグネシウムで乾燥した。乾燥後、硫酸マグネシウムを濾別し、ろ液をロータリーエバポレーターで濃縮し、濃縮物を更に真空乾燥して、ＥＧＩ−１（５０．９ｇ、収率９９％）を得た。なお、得られたＥＧＩ−１の１Ｈ  ＮＭＲスペクトルのデータは、次の通りであった。
１Ｈ  ＮＭＲ  δ  １．２８（ｔ，４Ｈ），１．５７（ｔ，４Ｈ）），１．９３（ｓ，６Ｈ），３．３８（ｍ，４Ｈ），３．５７（ｔ，４Ｈ），３．６９（ｔ，４Ｈ），４．０８（ｔ，４Ｈ），４．２９（ｔ，４Ｈ），５．５５（ｍ，２Ｈ），６．１１（ｓ，２Ｈ），８．００（ｓ，２Ｈ）
【００８１】
＜ＥＧ−２の合成＞
溶液Ａとして、２０ｍｌのジメチルホルムアミドに、１４．４ｇ（０．１ｍｏｌ）のシクロヘキサン−１，３−ジメタノールおよび０．３２ｇ（０．５ｍｍｏｌ）のジブチルチンジラウレートを溶解させた溶液を用いた以外は、ＥＧＩ−１の合成手順と同様にして合成を行うことで、ＥＧＩ−２（５４．０ｇ、収率１００％）を得た。なお、得られたＥＧＩ−２の１Ｈ  ＮＭＲスペクトルのデータは、次の通りであった。
１Ｈ  ＮＭＲ  δ  １．３６−１．４５（ｍ，８Ｈ），１．９３（ｓ，６Ｈ），２．０３（ｍ，２Ｈ）、３．３８（ｍ，４Ｈ），３．５７（ｔ，４Ｈ），３．６９（ｔ，４Ｈ），４．２９（ｔ，４Ｈ），４．０５（ｄ，４Ｈ），５．５５（ｍ，２Ｈ），６．１１（ｓ，２Ｈ），８．０１（ｓ，２Ｈ）
【００８２】
＜ＥＧＩ−３の合成＞
溶液Ａとして、２０ｍｌのジメチルホルムアミドに、１３．８ｇ（０．１ｍｏｌ）のｍ−キシリレンジメタノールおよび０．３２ｇ（０．５ｍｍｏｌ）のジブチルチンジラウレートを溶解させた溶液を用いた以外は、ＥＧＩ−１の合成手順と同様にして合成を行うことで、ＥＧＩ−３（５４．０ｇ、収率１００％）を得た。なお、得られたＥＧＩ−２の１Ｈ  ＮＭＲスペクトルのデータは、次の通りであった。
１Ｈ  ＮＭＲ  δ  １．９３（ｓ，６Ｈ），３．３８（ｍ，４Ｈ），３．５７（ｔ，４Ｈ），３．６９（ｔ，４Ｈ），４．２９（ｔ，４Ｈ），５．１４（ｓ，４Ｈ），５．５５（ｍ，２Ｈ），６．１１（ｓ，２Ｈ），７．１２（ｍ，４Ｈ），８．０１（ｓ，２Ｈ）
【００８３】
＜ＥＧＩ−４の合成＞
溶液Ａとして、２０ｍｌのジメチルホルムアミドに、１６．０ｇ（０．１ｍｏｌ）の１，５−ジヒドロキシナフタレンおよび０．３２ｇ（０．５ｍｍｏｌ）のジブチルチンジラウレートを溶解させた溶液を用いた以外は、ＥＧＩ−１の合成手順と同様にして合成を行うことで、ＥＧＩ−４（５５．１ｇ、収率９９％）を得た。なお、得られたＥＧＩ−４の１Ｈ  ＮＭＲスペクトルのデータは、次の通りであった。
１Ｈ  ＮＭＲ  δ  １．９３（ｓ，６Ｈ），３．４０（ｍ，４Ｈ），３．５８（ｔ，４Ｈ），３．７０（ｔ，４Ｈ），４．３０（ｔ，４Ｈ），５．５５（ｍ，２Ｈ），６．１２（ｓ，２Ｈ），６．６２（ｄ，２Ｈ），７．２３（ｔ，２Ｈ），７．７５（ｄ、２Ｈ），８．０１（ｓ，２Ｈ）
【００８４】
＜ＥＧＩ−５の合成＞
溶液Ａとして、２０ｍｌのジメチルホルムアミドに、２３．０ｇ（０．１ｍｏｌ）のビス（４−ヒドロキシメチルフェニル）エーテルおよび０．３２ｇ（０．５ｍｍｏｌ）のジブチルチンジラウレートを溶解させた溶液を用いた以外は、ＥＧＩ−１の合成手順と同様にして合成を行うことで、ＥＧＩ−５（６１．０ｇ、収率９７％）を得た。なお、得られたＥＧＩ−５の１Ｈ  ＮＭＲスペクトルのデータは、次の通りであった。
１Ｈ  ＮＭＲ  δ  １．９４（ｓ，６Ｈ），３．３８（ｍ，４Ｈ），３．５６（ｔ，４Ｈ），３．７０（ｔ，４Ｈ），４．２９（ｔ，４Ｈ），５．０７（ｓ，４Ｈ），５．５５（ｍ，２Ｈ），６．１１（ｓ，２Ｈ），６．９８（ｄ，４Ｈ），７．３３（ｄ、４Ｈ），８．０１（ｓ，２Ｈ）
【００８５】
＜ＥＧＩ−６の合成＞
溶液Ａとして、２０ｍｌのジメチルホルムアミドに、１６．８ｇ（０．１ｍｏｌ）の１，３，５−トリス（ヒドロキシメチル）ベンゼンおよび０．３２ｇ（０．５ｍｍｏｌ）のジブチルチンジラウレートを溶解させた溶液を用い、かつ、溶液Ｂの調整に際して２−（２−メタクリロイルオキシエチルオキシ）エチルイソシアナートの添加量を６１．８ｇ（０．３１ｍｏｌ）に変更した以外は、ＥＧＩ−１の合成手順と同様にして合成を行うことで、ＥＧＩ−６（７６．２ｇ、収率９９％）を得た。なお、得られたＥＧＩ−６の１Ｈ  ＮＭＲスペクトルのデータは、次の通りであった。
１Ｈ  ＮＭＲ  δ  １．９３（ｓ，９Ｈ），３．３８（ｍ，６Ｈ），３．５７（ｔ，６Ｈ），３．６９（ｔ，６Ｈ），４．２９（ｔ，６Ｈ），５．１２（ｓ，６Ｈ），５．５５（ｍ，３Ｈ），６．１１（ｓ，３Ｈ），７．０５（ｓ，３Ｈ），８．０１（ｓ，３Ｈ）
【００８６】
＜ＭＯＩ−１＞
ＥＧＩ−１の合成に際して用いた溶液Ａに、３２．６ｇ（０．２１ｍｏｌ）の２−メタクリロイルオキシエチルイソシアナートを加えて調製した溶液Ｂを用いた以外は、ＥＧＩ−１の合成手順と同様にして合成を行うことで、ＭＯＩ−１（４２．７ｇ、収率１００％）を得た。なお、得られたＭＯＩ−１の１Ｈ  ＮＭＲスペクトルのデータは、次の通りであった。
１Ｈ  ＮＭＲ  δ  １．２９（ｔ，４Ｈ），１．５８（ｔ，４Ｈ）），１．９４（ｓ，６Ｈ），３．５１（ｍ，４Ｈ），４．０６（ｔ，４Ｈ），４．２３（ｔ，４Ｈ），５．５８（ｍ，２Ｈ），６．１０（ｓ，２Ｈ），８．０１（ｓ，２Ｈ）
【００８７】
＜ＭＯＩ−２＞
溶液Ａとして、２０ｍｌのジメチルホルムアミドに、１４．４ｇ（０．１ｍｏｌ）のシクロヘキサン−１，３−ジメタノールおよび０．３２ｇ（０．５ｍｍｏｌ）のジブチルチンジラウレートを溶解させた溶液を用い、かつ、溶液Ｂの調整に際して、溶液Ａに３２．６ｇ（０．２１ｍｏｌ）の２−メタクリロイルオキシエチルイソシアナートを添加した以外はＥＧＩ−１の合成手順と同様にして合成を行うことで、ＭＯＩ−２（４５．１ｇ、収率９９％）を得た。なお、得られたＭＯＩ−２の１Ｈ  ＮＭＲスペクトルのデータは、次の通りであった。
１Ｈ  ＮＭＲ  δ  １．３６−１．４５（ｍ，８Ｈ），１．２９（ｔ，４Ｈ），１．５８（ｔ，４Ｈ）），１．９４（ｓ，６Ｈ），２．０３（ｍ，２Ｈ）、３．５１（ｍ，４Ｈ），４．０６（ｔ，４Ｈ），４．２３（ｔ，４Ｈ），５．５８（ｍ，２Ｈ），６．１０（ｓ，２Ｈ），８．００（ｓ，２Ｈ）
【００８８】
＜ＭＯＩ−３の合成＞
溶液Ａとして、２０ｍｌのジメチルホルムアミドに、１３．８ｇ（０．１ｍｏｌ）のｍ−キシリレンジメタノールおよび０．３２ｇ（０．５ｍｍｏｌ）のジブチルチンジラウレートを溶解させた溶液を用い、かつ、溶液Ｂの調整に際して、溶液Ａに３２．６ｇ（０．２１ｍｏｌ）の２−メタクリロイルオキシエチルイソシアナートを添加した以外はＥＧＩ−１の合成手順と同様にして合成を行うことで、ＭＯＩ−３（４４．０ｇ、収率９８％）を得た。なお、得られたＭＯＩ−３の１Ｈ  ＮＭＲスペクトルのデータは、次の通りであった。
１Ｈ  ＮＭＲ  δ  １．９４（ｓ，６Ｈ），２．０３（ｍ，２Ｈ）、３．５１（ｍ，４Ｈ），４．０６（ｔ，４Ｈ），４．２３（ｔ，４Ｈ），５．１４（ｓ，４Ｈ），５．５５（ｍ，２Ｈ），６．１１（ｓ，２Ｈ），７．１２（ｍ，４Ｈ），８．０１（ｓ，２Ｈ）
【００８９】
＜ＭＯＩ−４の合成＞
溶液Ａとして、２０ｍｌのジメチルホルムアミドに、１６．０ｇ（０．１ｍｏｌ）の１，５−ジヒドロキシナフタレンおよび０．３２ｇ（０．５ｍｍｏｌ）のジブチルチンジラウレートを溶解させた溶液を用い、かつ、溶液Ｂの調整に際して、溶液Ａに３２．６ｇ（０．２１ｍｏｌ）の２−メタクリロイルオキシエチルイソシアナートを添加した以外はＥＧＩ−１の合成手順と同様にして合成を行うことで、ＭＯＩ−４（５５．１ｇ、収率９９％）を得た。なお、得られたＭＯＩ−４の１Ｈ  ＮＭＲスペクトルのデータは、次の通りであった。
１Ｈ  ＮＭＲ  δ  ，１．９３（ｓ，６Ｈ），３．４０（ｍ，４Ｈ），４．３０（ｔ，４Ｈ），５．５５（ｍ，２Ｈ），６．１２（ｓ，２Ｈ），６．６２（ｄ，２Ｈ），７．２３（ｔ，２Ｈ），７．７５（ｄ、２Ｈ），８．０１（ｓ，２Ｈ）
【００９０】
＜ＭＯＩ−５の合成＞
溶液Ａとして、２０ｍｌのジメチルホルムアミドに、２３．０ｇ（０．１ｍｏｌ）のビス（４−ヒドロキシメチルフェニル）エーテルおよび０．３２ｇ（０．５ｍｍｏｌ）のジブチルチンジラウレートを溶解させた溶液を用い、かつ、溶液Ｂの調整に際して、溶液Ａに３２．６ｇ（０．２１ｍｏｌ）の２−メタクリロイルオキシエチルイソシアナートを添加した以外はＥＧＩ−１の合成手順と同様にして合成を行うことで、ＭＯＩ−５（５６．０ｇ、収率９６％）を得た。なお、得られたＭＯＩ−５の１Ｈ  ＮＭＲスペクトルのデータは、次の通りであった。
１Ｈ  ＮＭＲ  δ  １．９４（ｓ，６Ｈ），３．５１（ｍ，４Ｈ），４．２３（ｔ，４Ｈ），５．０８（ｓ，４Ｈ），５．５８（ｍ，２Ｈ），６．１０（ｓ，２Ｈ），６．９８（ｄ，４Ｈ），７．３３（ｄ、４Ｈ），８．０１（ｓ，２Ｈ）
【００９１】
＜ＭＯＩ−６＞
溶液Ａとして、２０ｍｌのジメチルホルムアミドに、１６．８ｇ（０．１ｍｏｌ）の１，３，５−トリス（ヒドロキシメチル）ベンゼンおよび０．３２ｇ（０．５ｍｍｏｌ）のジブチルチンジラウレートを溶解させた溶液を用い、かつ、溶液Ｂの調整に際して、溶液Ａに４８．１ｇ（０．３１ｍｏｌ）の２−メタクリロイルオキシエチルイソシアナートを添加した以外はＥＧＩ−１の合成手順と同様にして合成を行うことで、ＭＯＩ−６（６２．０ｇ、収率９８％）を得た。なお、得られたＭＯＩ−６の１Ｈ  ＮＭＲスペクトルのデータは、次の通りであった。
１Ｈ  ＮＭＲ  δ  １．９３（ｓ，９Ｈ），３．４０（ｍ，６Ｈ），４．３１（ｔ，６Ｈ），５．１２（ｓ，６Ｈ），５．５５（ｍ，３Ｈ），６．１２（ｓ，３Ｈ），７．０５（ｓ，３Ｈ），８．０１（ｓ，３Ｈ）
【００９２】
＜ＰＣＩ−１＞
溶液Ａとして、２０ｍｌのジメチルホルムアミドに、２７．３ｇ（０．２１ｍｏｌ）の２−ヒドロキシエチルメタクリレートおよび０．３２ｇ（０．５ｍｍｏｌ）のジブチルチンジラウレートを溶解させた溶液を用い、かつ、溶液Ｂの調整に際して、溶液Ａに１６．８ｇ（０．１ｍｏｌ）のヘキサン−１，６−ジイソシアネートを添加した以外はＥＧＩ−１の合成手順と同様にして合成を行うことで、ＰＣＩ−１（４２．５ｇ、収率９９％）を得た。なお、得られたＰＣＩ−１の１Ｈ  ＮＭＲスペクトルのデータは、次の通りであった。
１Ｈ  ＮＭＲ  δ  １．２８（ｍ，４Ｈ），１．５６（ｍ，４Ｈ），１．９３（ｓ，６Ｈ），３．０２（ｍ，４Ｈ），４．３２（ｔ，４Ｈ），４．４２（ｔ，４Ｈ），５．５５（ｍ，２Ｈ），６．１２（ｓ，２Ｈ），８．００（ｓ，２Ｈ）
【００９３】
＜ＰＩＣ−２の合成＞
溶液Ａとして、２０ｍｌのジメチルホルムアミドに、２７．３ｇ（０．２１ｍｏｌ）の２−ヒドロキシエチルメタクリレートおよび０．３２ｇ（０．５ｍｍｏｌ）のジブチルチンジラウレートを溶解させた溶液を用い、かつ、溶液Ｂの調整に際して、溶液Ａに１９．４ｇ（０．１ｍｏｌ）の１，３−ビス（イソシアネートメチル）シクロヘキサンを添加した以外はＥＧＩ−１の合成手順と同様にして合成を行うことで、ＰＣＩ−２（４４．１ｇ、収率９７％）を得た。なお、得られたＰＣＩ−２の１Ｈ  ＮＭＲスペクトルのデータは、次の通りであった。
１Ｈ  ＮＭＲ  δ  １．３２−１．４４（ｍ，８Ｈ），２．０６（ｍ，２Ｈ），１．９３（ｓ，６Ｈ），２．９１（ｍ，４Ｈ），４．３２（ｔ，４Ｈ），４．４２（ｔ，４Ｈ），５．５５（ｍ，２Ｈ），６．１２（ｓ，２Ｈ），８．００（ｓ，２Ｈ）
【００９４】
＜ＰＩＣ−３の合成＞
溶液Ａとして、２０ｍｌのジメチルホルムアミドに、２７．３ｇ（０．２１ｍｏｌ）の２−ヒドロキシエチルメタクリレートおよび０．３２ｇ（０．５ｍｍｏｌ）のジブチルチンジラウレートを溶解させた溶液を用い、かつ、溶液Ｂの調整に際して、溶液Ａに１８．８ｇ（０．１ｍｏｌ）の１，３−ビス（イソシアネートメチル）ベンゼンを添加した以外はＥＧＩ−１の合成手順と同様にして合成を行うことで、ＰＣＩ−３（４４．６ｇ、収率９９％）を得た。なお、得られたＰＣＩ−３の１Ｈ  ＮＭＲスペクトルのデータは、次の通りであった。
１Ｈ  ＮＭＲ  δ  １．９３（ｓ，６Ｈ），２．９１（ｍ，４Ｈ），４．２１（ｄ，４Ｈ）、４．３２（ｔ，４Ｈ），４．４２（ｔ，４Ｈ），５．５５（ｍ，２Ｈ），６．１２（ｓ，２Ｈ），６．８６（ｍ，３Ｈ），７．０４（ｔ，１Ｈ），８．００（ｓ，２Ｈ）
【００９５】
＜ＰＩＣ−４の合成＞
溶液Ａとして、２０ｍｌのジメチルホルムアミドに、２７．３ｇ（０．２１ｍｏｌ）の２−ヒドロキシエチルメタクリレートおよび０．３２ｇ（０．５ｍｍｏｌ）のジブチルチンジラウレートを溶解させた溶液を用い、かつ、溶液Ｂの調整に際して、溶液Ａに２１．０ｇ（０．１ｍｏｌ）のナフタレン−１，５−ジイソシアネートを添加した以外はＥＧＩ−１の合成手順と同様にして合成を行うことで、ＰＣＩ−４（４６．３ｇ、収率９８％）を得た。なお、得られたＰＣＩ−４の１Ｈ  ＮＭＲスペクトルのデータは、次の通りであった。
１Ｈ  ＮＭＲ  δ  １．９３（ｓ，６Ｈ），２．９１（ｍ，４Ｈ），４．３４（ｔ，４Ｈ），４．４２（ｔ，４Ｈ），５．５５（ｍ，２Ｈ），６．１１（ｓ，２Ｈ），６．５３（ｄ，２Ｈ），７．１５（ｍ，４Ｈ）８．０１（ｓ，２Ｈ）
【００９６】
（７）サンプルの評価
（実施例１〜６および比較例１〜１５）
表１および表２に示す組成を有するマトリックスモノマーおよびペーストサンプルを調整し、各実施例および比較例のペーストサンプルについて窩洞適合性および曲げ強度を評価した。結果を表１に示す
【００９７】
【表１】
2015182963.tif 000016